СПОСОБ ПОЛУЧЕНИЯ ГЕЛЯ КАРБОНАТА КАЛЬЦИЯ И ПОЛУЧЕННЫЙ ПРОДУКТ

1. Способ получения геля карбоната кальция, включающий
- реакцию между гашеной известью в твердой сухой форме и спиртом, чтобы получить спиртовую суспензию алкоголята кальция,
- нагнетание диоксида углерода в указанную суспензию и
- желатинизацию суспензии в виде алкогеля осажденного карбоната кальция.
2. Способ по п. 1, отличающийся тем, что использующаяся гашеная известь является порошком из частиц с размером меньше 1 мм.
3
3
3. Способ по одному из пп. 1 и 2, отличающийся тем, что доля гашеной извести относительно спирта составляет от 15 г/дм до 200 г/дм.
4. Способ по одному из пп. 1 и 2, отличающийся тем, что нагнетание диоксида углерода останавливают, когда pH указанной суспензии становится меньше 9.
5. Способ по одному из пп. 1 и 2, отличающийся тем, что указанное нагнетание диоксида углерода в указанную суспензию проводят при температуре от 20°C до 70°C.
6. Способ по любому из пп. 1 и 2, отличающийся тем, что он перед указанным нагнетанием включает просеивание указанной суспензии через сито с размером ячеек от 20 до 250 мкм.
7. Способ по любому из пп. 1 и 2, отличающийся тем, что перед нагнетанием и/или в начале процесса он дополнительно включает внесение затравки указанной суспензии кристаллами карбоната кальция.
8. Способ по п. 7, отличающийся тем, что затравочные кристаллы выбраны из группы, состоящей из кристаллов кальцита, арагонита, ватерита и их смесей.
3
9. Способ по любому из пп. 1 и 2, отличающийся тем, что перед нагнетанием и/или в начале процесса он дополнительно включает добавление по меньшей мере одного ингибитора роста кристаллов CaCO в указанную спиртовую суспензию.
10. Способ по любому из пп. 1 и 2, отличающийся тем, что он включает сушку алкогеля осажденного карбоната кальция, чтобы получить аэрогель или ксерогель карбоната кальция.
2
11. Способ по п. 10, отличающийся тем, что сушку алкогеля осуществляют в потоке жидкого или сверхкритического CO.
12. Алкогель карбоната кальция, полученный способом по любому из пп. 1-9.
13. Алкогель по п. 12, отличающийся тем, что он содержит 1-6% об. наночастиц осажденного карбоната кальция, имеющих размер в основном от 5 до 300 нм.
14. Алкогель по п. 13, отличающийся тем, что указанные наночастицы являются агломератами кристаллитов карбоната кальция.
15. Алкогель по одному из пп. 13 и 14, отличающийся тем, что указанные наночастицы являются агломератами кристаллитов кальцита.
16. Аэрогель карбоната кальция, полученный способом по одному из пп. 10 и 11.
17. Ксерогель карбоната кальция, полученный способом по п. 10.
2
2
18. Аэрогель по п. 16 или ксерогель по п. 17, отличающийся тем, что он имеет удельную поверхность по БЭТ от 6 до 450 м/г, предпочтительно от 5 до 200 м/г.
3
3
19. Аэрогель по п. 16 или ксерогель по п. 17, отличающийся тем, что он имеет кажущую плотность от 0,01 до 0,15 г/см, предпочтительно от 0,02 до 0,06 г/см.
20. Аэрогель по п. 16 или ксерогель по п. 17, отличающийся тем, что он состоит из аэрогеля или ксерогеля кальцита, ватерита, арагонита или их смесей.
2
2
21. Аэрогель по п. 20, отличающийся тем, что он имеет удельную поверхность по БЭТ от 4 до 40 м/г или от 100 до 250 м/г, размер кристаллитов от 5 до 30 нм для ватерита и размер частиц от 60 до 600 нм или от 5 до 20 нм.
2
22. Аэрогель по п. 20, отличающийся тем, что он имеет удельную поверхность по БЭТ от 100 до 450 м/г, размер кристаллитов от 5 до 20 нм для кальцита и для ватерита и размер частиц примерно 10 нм, если аэрогель получен в присутствии ингибитора роста.
2
23. Ксерогель по п. 20, отличающийся тем, что он имеет удельную поверхность по БЭТ от 4 до 10 м/г, размер кристаллитов от 20 до 100 нм для кальцита и от 15 до 30 нм для ватерита и размер частиц от 100 до 500 нм.
2
24. Ксерогель по п. 20, отличающийся тем, что он имеет удельную поверхность по БЭТ от 20 до 40 м/г, размер кристаллитов от 20 до 100 нм для кальцита и от 15 до 30 нм для ватерита и размер частиц от 50 до 150 нм.